Керамическая масса для изготовления облицовочной плитки
CERAMIC MIXTURE FOR MAKING FACING TILES

Изобретение относится к составам керамических масс, которые могут быть использованы в производстве облицовочной плитки.
Известна керамическая масса, включающая, мас.%: глинистое сырье 15,0-35,0; керамический бой 2,0-5,0; нефелиновый концентрат 15,0-20,0; перлит 15,0-20,0; мел 5,0-10,0; трепел 40,0-45,0 [1].
Задача изобретения состоит в снижении температуры обжига изделий, полученных из керамической массы.
Технический результат достигается тем, что керамическая масса для изготовления облицовочной плитки, включающая глинистое сырье, керамический бой, нефелиновый концентрат, вспученный перлит, мел, трепел, в качестве глинистого сырья содержит кирпичную глину, причем компоненты находятся при следующем соотношении, мас. %: кирпичная глина 41,9-43,9; размолотые до остатка на сите № 008 не более 10%: керамический бой 0,1-1,0; нефелиновый концентрат 22,0-24,0; вспученный перлит 9,0-11,0; мел 0,1-1,0; трепел 22,0-24,0. В таблице приведены составы керамической массы для изготовления облицовочной плитки.
2
2
3
2
3
3
Для приготовления керамической массы используют любые качественные кирпичные глины, например глину Мало-Ступкинского месторождения, характеризующуюся следующим химическим составом, мас.%: SiO 52,0-75,1; AlO 12,67-21,94; FeO 2,7-6,44; CaO 1,76-7,07; MgO 1,08-5,42; SO 0,87; п.п.п. 3,01-4,2.
Компоненты дозируют в требуемых количествах. Керамический бой, нефелиновый концентрат, вспученный перлит, мел, трепел по отдельности размалывают до порошкообразного состояния (остаток на сите №008 не более 10%), смешивают с кирпичной глиной и готовят керамическую массу с влажностью 20-26%, из которой пластическим способом формуют облицовочные плитки. Изделия сушат до влажности 1-6% и при температуре 960-980°C проводят обжиг. Поверхность обожженных изделий покрывают слоем легкоплавкой цветной глазури и при температуре 800-830°C проводят второй обжиг.
Источники информации
1. SU 937416, 1982.